(57)【要約】【課題】ＬＥＤをドーム状の波長変換部材に内包し、前記ＬＥＤから放射された光を所望の波長に変換して出射することで白色光源を実現する半導体発光装置において、波長の短い励起光を使用して演色性を向上しても、照明用途での寿命を満足できるようにする。【解決手段】波長変換部材３に、半導体層中に１または複数の発光層を有して成るナノコラム４を、透明な保持部材５に含有して成るものを用いる。したがって、ナノコラム４は、励起光を発生するＬＥＤ２と同様な半導体から成り、また保持部材５はシリコーン樹脂や水ガラスなどの透明絶縁物から成り、共に高温に耐え、しかもＬＥＤ２が紫外光等の短波長の励起光を発生しても、それによる劣化も少ない。これによって、短波長の励起光を使用することで演色性を向上しても、照明用途での寿命を満足できる。また、ナノコラムを用いる半導体発光装置において、電極形成工程の困難さを回避することもできる。【選択図】図１
2009140975.tif 000002
【特許請求の範囲】
【請求項１】
半導体発光素子を波長変換部材に内包し、前記半導体発光素子から放射された光を所望の波長に変換して出射するようにした半導体発光装置において、
前記波長変換部材は、半導体層中に１または複数の発光層を有して成る柱状結晶構造体を、透明な保持部材に含有して成ることを特徴とする半導体発光装置。
【請求項２】
柱状結晶構造体を用いる半導体発光装置において、
前記柱状結晶構造体は、半導体層中に１または複数の発光層を有して、成長基板から分離されており、
前記柱状結晶構造体を保持し、透明な部材から成る保持部材と、
前記柱状結晶構造体を含有する保持部材によって外囲され、前記柱状結晶構造体内のキャリアを励起し、波長変換部材として機能させる半導体発光素子とを含むことを特徴とする半導体発光装置。
【請求項３】
前記半導体発光素子は、発光ダイオードまたは半導体レーザであり、その発光波長は、青または紫外であることを特徴とする請求項１または２記載の半導体発光装置。
【請求項４】
前記柱状結晶構造体は、前記発光層を単一極性の前記半導体層で挟んだ構造であることを特徴とする請求項１〜３のいずれか１項に記載の半導体発光装置。
【請求項５】
前記半導体層はｎ型であることを特徴とする請求項４記載の半導体発光装置。
【請求項６】
前記柱状結晶構造体は、III−Ｖ族化合物半導体またはII−ＶＩ族化合物半導体から成ることを特徴とする請求項３記載の半導体発光装置。
【請求項７】
前記柱状結晶構造体は、前記発光層のバンドギャップエネルギーを複数種類有することを特徴とする請求項１〜６のいずれか１項に記載の半導体発光装置。
【請求項８】
前記請求項１〜７のいずれか１項に記載の半導体発光装置を用いることを特徴とする照明装置。
【請求項９】
柱状結晶構造体を用いる半導体発光装置の製造方法において、
成長基板上に前記柱状結晶構造体群を形成する工程と、
前記柱状結晶構造体群から前記成長基板を剥離して柱状結晶構造体を取り出す工程と、
取り出した柱状構造結晶体を透明な保持部材に含有させる工程と、
励起用の半導体発光素子が実装された基板と型枠との間に、前記半導体発光素子を封止するように前記柱状構造結晶体を含有する保持部材を流し込み、該柱状構造結晶体を含有する保持部材を波長変換部材としての形状に固化させる工程とを含むことを特徴とする半導体発光装置の製造方法。
【請求項１０】
前記成長基板上に前記柱状結晶構造体群を形成する工程は、
前記成長基板上に、化合物半導体材料に対するカタリスト材料層を成膜する工程と、
前記カタリスト材料層を、前記柱状結晶構造体を成長させるべき柱径に対応した形状にパターニングする工程と、
前記パターニングによって残された前記カタリスト材料層から前記化合物半導体材料を取込ませ、該カタリスト材料層内で結合させて前記成長基板上に前記柱状結晶構造体群を結晶成長させる工程とを含むことを特徴とする請求項９記載の半導体発光装置の製造方法。
【請求項１１】
前記成長基板上に前記柱状結晶構造体群を形成する工程は、
前記成長基板上に、前記柱状結晶構造体の種結晶となる種結晶層を成膜する工程と、
前記種結晶層を、前記柱状結晶構造体を成長させるべき柱径に対応した形状にパターニングする工程と、
前記パターニングによって残された前記種結晶層上に、化合物半導体材料を吸着・結合させて該種結晶層上に前記柱状結晶構造体群を結晶成長させる工程とを含むことを特徴とする請求項９記載の半導体発光装置の製造方法。
【発明の詳細な説明】
【技術分野】
【０００１】
本発明は、半導体発光素子を波長変換部材に内包し、前記半導体発光素子から放射された光を所望の波長に変換して出射するようにした半導体発光装置およびそれを用いる照明装置ならびに半導体発光装置の製造方法に関する。
【背景技術】
【０００２】
照明装置などに使用可能なように、半導体発光素子をドーム状の波長変換部材に内包し、前記半導体発光素子から放射された光を所望の波長に変換して出射するようにした典型的な従来技術の半導体発光装置は、たとえば特許文献１で示されている。その従来技術によれば、砲弾型の発光ダイオードに蛍光物質を含有する透光性被覆材を被せることで、発光ダイオードの発光色を所望の色に変換させている。
【特許文献１】特開平１１−８７７８４号公報
【発明の開示】
【発明が解決しようとする課題】
【０００３】
上述の従来技術では、蛍光物質で波長変換を行っている。現在商品化されているそのような蛍光物質での波長変換を用いる白色光源では、寿命が、たとえば青色光を使用し、７０％程度の出力で、４００００時間とされている。しかしながら、演色性を考えると（より白色光に近付けたり、所望の波長を得たりするために）、発光素子により短い波長を使用することが望まれる。ところが、有機の蛍光物質を強い紫外線に当ててしまうと、一気に劣化が進み、照明用途での寿命を満足するものはない。
【０００４】
本発明の目的は、演色性を向上することができる半導体発光装置およびそれを用いる照明装置ならびに半導体発光装置の製造方法を提供することである。
【課題を解決するための手段】
【０００５】
本発明の半導体発光装置は、半導体発光素子を波長変換部材に内包し、前記半導体発光素子から放射された光を所望の波長に変換して出射するようにした半導体発光装置において、前記波長変換部材は、半導体層中に１または複数の発光層を有して成る柱状結晶構造体を、透明な保持部材に含有して成ることを特徴とする。
【０００６】
上記の構成によれば、白色光源などの半導体発光装置を実現するために、発光ダイオードなどの半導体発光素子をドーム状等の波長変換部材に内包し、前記半導体発光素子から放射された光を所望の波長に変換して出射するようにした半導体発光装置において、前記波長変換部材に、半導体層中に１または複数の発光層を有して成る柱状結晶構造体を、透明な保持部材に含有して成るものを用いる。
【０００７】
したがって、前記柱状結晶構造体は、励起光を発生する半導体発光素子と同様な半導体から成り、また保持部材も、ＳＯＧ、ＳｉＯ２、もしくはエポキシ樹脂、好ましくはシリコーン樹脂やガラス（水ガラス）などの透明絶縁物から成り、どちらも半導体発光素子の高温に耐え、しかも半導体発光素子が紫外光等の波長の短い励起光を発生しても、それによる劣化も少ない。これによって、前記波長の短い励起光を使用することで演色性を向上しても、照明用途での寿命を満足することができる。
【０００８】
また、本発明の半導体発光装置は、柱状結晶構造体を用いる半導体発光装置において、前記柱状結晶構造体は、半導体層中に１または複数の発光層を有して、成長基板から分離されており、前記柱状結晶構造体を保持し、透明な部材から成る保持部材と、前記柱状結晶構造体を含有する保持部材によって外囲され、前記柱状結晶構造体内のキャリアを励起し、波長変換部材として機能させる半導体発光素子とを含むことを特徴とする。
【０００９】
上記の構成によれば、ナノコラムやナノロッドなどと称されるナノスケールの柱状結晶構造体を用いる半導体発光装置において、従来のように前記柱状結晶構造体の長手方向の両側に電極を設け、ｐ型層、活性層、ｎ型層に電流を流して発光させるのではなく、本発明では、前記柱状結晶構造体をシリコンなどの成長基板から分離し、透明な保持部材中に含有させて、半導体発光素子に被せて波長変換部材として使用する。
【００１０】
したがって、前記半導体発光素子によって柱状結晶構造体内のキャリアを励起させ、前記半導体発光素子の発光波長とは異なる波長の光に変換して出力することができる。これによって、柱状結晶構造体に電極を形成する工程を無くし、ナノコラムＬＥＤの電極形成工程の困難さを回避することができる。また、柱状結晶構造体の直径については１００μｍ程度でも充分効果を発揮し、直径３ｎｍ以下という制限は一切必要ないので、量子ドットのような製造が困難で高コストな技術を用いる必要はない。こうして、安価で安定的に製造可能な半導体発光装置を実現することができる。
【００１１】
また、前記柱状結晶構造体は、励起光を発生する半導体発光素子と同様な半導体から成り、また保持部材も、ＳＯＧ、ＳｉＯ２、もしくはエポキシ樹脂、好ましくはシリコーン樹脂やガラス（水ガラス）などの透明絶縁物から成り、どちらも半導体発光素子の高温に耐え、しかも半導体発光素子が紫外光等の波長の短い励起光を発生しても、それによる劣化も少ない。これによって、前記波長の短い励起光を使用することで演色性を向上しても、照明用途での寿命を満足することができる。
【００１２】
さらにまた、本発明の半導体発光装置では、前記半導体発光素子は、発光ダイオードまたは半導体レーザであり、その発光波長は、青または紫外であることを特徴とする。
【００１３】
上記の構成によれば、現在、III族窒化物による発光ダイオードまたは半導体レーザは他の波長に比べて高効率のものが得られており、効率の高い励起波長は青色である。この励起源と、それによって励起され、緑および赤の波長を発光する前記柱状結晶構造体とを組合わせることによって、前記演色性に加えて、高効率な白色光源を得ることができ、照明分野では極めて有効な光源となる。
【００１４】
また、本発明の半導体発光装置では、前記柱状結晶構造体は、前記発光層を単一極性の前記半導体層で挟んだ構造であることを特徴とする。
【００１５】
上記の構成によれば、前述のように柱状結晶構造体は半導体発光素子からの光によって励起されるので、通常の柱状結晶構造体のようにｐ，ｎの異なる導電形式の半導体層で発光層を挟む必要はなく、半導体層を単一極性とすることができる。
【００１６】
したがって、ダブルヘテロ構造の多重量子井戸構造などの発光層を、１本の柱状結晶構造体に、複数、容易に作製することができ、発光効率を上げることができる。
【００１７】
さらにまた、本発明の半導体発光装置では、前記半導体層はｎ型であることを特徴とする。
【００１８】
上記の構成によれば、前記半導体層の単一極性をｎ型とすることで、III−Ｖ族化合物半導体、II−ＶＩ族化合物半導体を用いる場合に、ｐ型よりも励起されたキャリアの寿命が長く、したがって発光層へ拡散するキャリア数も多くなり、発光効率を上げることができる。
【００１９】
また、本発明の半導体発光装置では、前記柱状結晶構造体は、III−Ｖ族化合物半導体またはII−ＶＩ族化合物半導体から成ることを特徴とする。
【００２０】
上記の構成によれば、現在、前記III−Ｖ族化合物半導体またはII−ＶＩ族化合物半導体は、紫外から赤外まで幅広い波長域で発光が得られており、これらの技術は本発明の柱状結晶構造体にもすぐに応用することができる。
【００２１】
さらにまた、本発明の半導体発光装置では、前記柱状結晶構造体は、前記発光層のバンドギャップエネルギーを複数種類有することを特徴とする。
【００２２】
上記の構成によれば、前述のように柱状結晶構造体は半導体発光素子からの光によって励起されるので、１本の柱状結晶構造体に複数種類のバンドギャップエネルギーを有する発光層が形成され、或いは、単一の波長の光を発生する１または複数の発光層を有する柱状結晶構造体を複数種類組合わせることで、半導体発光素子からの単一の波長の励起光から、複数種類の波長の光を得ることができる。
【００２３】
したがって、前記発光層のバンドギャップエネルギーを、赤（Ｒ）、緑（Ｇ）、青（Ｂ）の３原色の発光波長が得られるように設定しておき、これらを透明な保持部材に含有する割合を調整することで、白を含むあらゆる色を発光させることが可能になる。照明分野では色味は重要な仕様の一つであり、これを自由にデザインすることが可能になる。
【００２４】
また、本発明の照明装置は、前記の半導体発光装置を用いることを特徴とする。
【００２５】
上記の構成によれば、高演色性で長寿命な照明装置を実現することができる。
【００２６】
さらにまた、本発明の半導体発光装置の製造方法は、柱状結晶構造体を用いる半導体発光装置の製造方法において、成長基板上に前記柱状結晶構造体群を形成する工程と、前記柱状結晶構造体群から前記成長基板を剥離して柱状結晶構造体を取り出す工程と、取り出した柱状構造結晶体を透明な保持部材に含有させる工程と、励起用の半導体発光素子が実装された基板と型枠との間に、前記半導体発光素子を封止するように前記柱状構造結晶体を含有する保持部材を流し込み、該柱状構造結晶体を含有する保持部材を波長変換部材としての形状に固化させる工程とを含むことを特徴とする。
【００２７】
上記の構成によれば、ナノコラムやナノロッドなどと称されるナノスケールの柱状結晶構造体を成長基板上に成長させ、それを超音波振動などによって根元から折り、透明な保持部材中に分散させて、励起用の半導体発光素子が実装された基板と型枠との間に流し込み、固化させることで半導体発光装置が完成する。
【００２８】
こうして、波長変換を透明な保持部材中に分散させたナノコラムで行うことで、波長の短い励起光を使用することで演色性を向上することができるとともに、照明用途での寿命を満足することができる半導体発光装置を作製することができる。また、前記のようなナノコラムＬＥＤの電極形成工程の困難さを回避しながら、安価で安定的に、半導体発光装置を製造することができる。
【００２９】
また、本発明の半導体発光装置の製造方法では、前記成長基板上に前記柱状結晶構造体群を形成する工程は、前記成長基板上に、化合物半導体材料に対するカタリスト材料層を成膜する工程と、前記カタリスト材料層を、前記柱状結晶構造体を成長させるべき柱径に対応した形状にパターニングする工程と、前記パターニングによって残された前記カタリスト材料層から前記化合物半導体材料を取込ませ、該カタリスト材料層内で結合させて前記成長基板上に前記柱状結晶構造体群を結晶成長させる工程とを含むことを特徴とする。
【００３０】
上記の構成によれば、たとえばシリコンなどの成長基板上に、前記の柱状結晶構造体を成長させるにあたって、Ｇａ，Ｎ，Ｉｎ，Ａｌなどの化合物半導体材料や、Ｍｇ，Ｓｉなどの添加物材料に対して、それらを溶解して取込み、かつ自身とは合成物を作らないＮｉ，Ｃｕ，Ｆｅ，Ａｕなどのカタリスト材料層を前記成長基板上に形成しておく。その後、前記カタリスト材料層を、前記柱状結晶構造体を成長させるべき柱径に対応した形状にパターニングして、前記柱状結晶構造体を成長させる。
【００３１】
したがって、所望とする形状の柱状結晶構造体を多量に作成することができる。
【００３２】
さらにまた、本発明の半導体発光装置の製造方法では、前記成長基板上に前記柱状結晶構造体群を形成する工程は、前記成長基板上に、前記柱状結晶構造体の種結晶となる種結晶層を成膜する工程と、前記種結晶層を、前記柱状結晶構造体を成長させるべき柱径に対応した形状にパターニングする工程と、前記パターニングによって残された前記種結晶層上に、化合物半導体材料を吸着・結合させて該種結晶層上に前記柱状結晶構造体群を結晶成長させる工程とを含むことを特徴とする。
【００３３】
上記の構成によれば、たとえばシリコンなどの成長基板上に、前記の柱状結晶構造体を成長させるにあたって、Ｇａ，Ｎ，Ｉｎ，Ａｌなどの化合物半導体材料や、Ｍｇ，Ｓｉなどの添加物材料に対して、それらの元素を吸着・結合させて前記柱状結晶構造体に成長させてゆくＡｌＮなどを化合物種結晶層として前記成長基板上に形成しておく。その後、前記種結晶層を、前記柱状結晶構造体を成長させるべき柱径に対応した形状にパターニングして、前記柱状結晶構造体を成長させる。
【００３４】
したがって、所望とする形状の柱状結晶構造体を多量に作成することができる。
【発明の効果】
【００３５】
本発明の半導体発光装置は、以上のように、白色光源などの半導体発光装置を実現するために、発光ダイオードなどの半導体発光素子をドーム状等の波長変換部材に内包し、前記半導体発光素子から放射された光を所望の波長に変換して出射するようにした半導体発光装置において、前記波長変換部材に、半導体層中に１または複数の発光層を有して成る柱状結晶構造体を、透明な保持部材に含有して成るものを用いる。
【００３６】
それゆえ、前記柱状結晶構造体は、励起光を発生する半導体発光素子と同様な半導体から成り、また保持部材も、ＳＯＧ、ＳｉＯ２、もしくはエポキシ樹脂、好ましくはシリコーン樹脂やガラス（水ガラス）などの透明絶縁物から成り、どちらも半導体発光素子の高温に耐え、しかも半導体発光素子が紫外光等の波長の短い励起光を発生しても、それによる劣化も少ない。これによって、前記波長の短い励起光を使用することで演色性を向上しても、照明用途での寿命を満足することができる。
【００３７】
また、本発明の半導体発光装置は、以上のように、ナノコラムやナノロッドなどと称されるナノスケールの柱状結晶構造体を用いる半導体発光装置において、従来のように前記柱状結晶構造体の長手方向の両側に電極を設け、ｐ型層、活性層、ｎ型層に電流を流して発光させるのではなく、本発明では、前記柱状結晶構造体をシリコンなどの成長基板から分離し、透明な保持部材中に含有させて、半導体発光素子に被せて波長変換部材として使用する。
【００３８】
それゆえ、前記半導体発光素子によって柱状結晶構造体内のキャリアを励起させ、前記半導体発光素子の発光波長とは異なる波長の光に変換して出力することができる。これによって、柱状結晶構造体に電極を形成する工程を無くし、ナノコラムＬＥＤの電極形成工程の困難さを回避することができる。また、柱状結晶構造体の直径については１００μｍ程度でも充分効果を発揮し、直径３ｎｍ以下という制限は一切必要ないので、量子ドットのような製造が困難で高コストな技術を用いる必要はない。こうして、安価で安定的に製造可能な半導体発光装置を実現することができる。
【００３９】
また、励起光を発生する半導体発光素子と同様な半導体から成り、また保持部材も、ＳＯＧ、ＳｉＯ２、もしくはエポキシ樹脂、好ましくはシリコーン樹脂やガラス（水ガラス）などの透明絶縁物から成り、どちらも半導体発光素子の高温に耐え、しかも半導体発光素子が紫外光等の波長の短い励起光を発生しても、それによる劣化も少ない。これによって、前記波長の短い励起光を使用することで演色性を向上しても、照明用途での寿命を満足することができる。
【００４０】
さらにまた、本発明の半導体発光装置は、以上のように、現在、III族窒化物による発光ダイオードまたは半導体レーザは他の波長に比べて高効率のものが得られており、効率の高い励起波長は青色であることから、前記半導体発光素子を発光ダイオードまたは半導体レーザとし、その発光波長を青または紫外とする。
【００４１】
それゆえ、この励起源と、それによって励起され、緑および赤の波長を発光する前記柱状結晶構造体とを組合わせることによって、前記演色性に加えて、高効率な白色光源を得ることができ、照明分野では極めて有効な光源となる。
【００４２】
また、本発明の半導体発光装置は、以上のように、柱状結晶構造体は半導体発光素子からの光によって励起され、通常の柱状結晶構造体のようにｐ，ｎの異なる導電形式の半導体層で発光層を挟む必要はないので、半導体層を単一極性とする。
【００４３】
それゆえ、ダブルヘテロ構造の多重量子井戸構造などの発光層を、１本の柱状結晶構造体に、複数、容易に作製することができ、発光効率を上げることができる。
【００４４】
さらにまた、本発明の半導体発光装置は、以上のように、前記半導体層の単一極性を、III−Ｖ族化合物半導体、II−ＶＩ族化合物半導体を用いる場合に、ｐ型よりも励起されたキャリアの寿命が長く、したがって発光層へ拡散するキャリア数も多くなるｎ型とする。
【００４５】
それゆえ、発光効率を上げることができる。
【００４６】
また、本発明の半導体発光装置は、以上のように、前記柱状結晶構造体を、III−Ｖ族化合物半導体またはII−ＶＩ族化合物半導体とする。
【００４７】
それゆえ、現在紫外から赤外まで幅広い波長域で発光が得られているので、すぐに応用することができる。
【００４８】
さらにまた、本発明の半導体発光装置は、以上のように、柱状結晶構造体は半導体発光素子からの光によって励起されるので、１本の柱状結晶構造体に複数種類のバンドギャップエネルギーを有する発光層を形成し、或いは、単一の波長の光を発生する１または複数の発光層を有する柱状結晶構造体を複数種類組合わせることで、半導体発光素子からの単一の波長の励起光から、複数種類の波長の光を得る。
【００４９】
それゆえ、前記発光層のバンドギャップエネルギーを、赤（Ｒ）、緑（Ｇ）、青（Ｂ）の３原色の発光波長が得られるように設定しておき、これらを透明な保持部材に含有する割合を調整することで、白を含むあらゆる色を発光させることが可能になり、照明分野では色味は重要な仕様の一つであることから、これを自由にデザインすることが可能になる。
【００５０】
また、本発明の照明装置は、以上のように、前記の半導体発光装置を用いる。
【００５１】
それゆえ、高演色性で長寿命な照明装置を実現することができる。
【００５２】
さらにまた、本発明の半導体発光装置の製造方法は、以上のように、ナノコラムやナノロッドなどと称されるナノスケールの柱状結晶構造体を成長基板上に成長させ、それを超音波振動などによって根元から折り、透明な保持部材中に分散させて、励起用の半導体発光素子が実装された基板と型枠との間に流し込み、固化させることで半導体発光装置を完成させる。
【００５３】
それゆえ、波長変換を透明な保持部材中に分散させたナノコラムで行うことで、波長の短い励起光を使用することで演色性を向上することができるとともに、照明用途での寿命を満足することができる半導体発光装置を作製することができる。また、前記のようなナノコラムＬＥＤの電極形成工程の困難さを回避しながら、安価で安定的に、半導体発光装置を製造することができる。
【００５４】
また、本発明の半導体発光装置の製造方法は、以上のように、成長基板上にカタリスト材料層を形成し、その後、前記カタリスト材料層を、前記柱状結晶構造体を成長させるべき柱径に対応した形状にパターニングして、前記柱状結晶構造体を成長させる。
【００５５】
それゆえ、所望とする形状の柱状結晶構造体を多量に作成することができる。
【００５６】
さらにまた、本発明の半導体発光装置の製造方法は、以上のように、成長基板上に化合物種結晶層を形成して、その後、前記種結晶層を、前記柱状結晶構造体を成長させるべき柱径に対応した形状にパターニングして、前記柱状結晶構造体を成長させる。
【００５７】
それゆえ、所望とする形状の柱状結晶構造体を多量に作成することができる。
【発明を実施するための最良の形態】
【００５８】
図１は、本発明の実施の一形態に係る半導体発光素子１の構造を示す模式的な断面図である。この半導体発光素子１は、大略的に、励起源としてＬＥＤ２を用い、そのＬＥＤ２を波長変換部材３に内包（気密に封止）して構成され、前記ＬＥＤ２から放射された光を所望の波長に変換して出射するようにした半導体発光装置であり、注目すべきは、前記波長変換部材３が、後述するように、半導体層中に１または複数の発光層４ｂを有して成る柱状結晶構造体（以下、ナノコラムと言う）４を、透明な保持部材５に含有して成ることである。
【００５９】
前記ＬＥＤ２は、基板６にダイボンドされ、ＬＥＤ２の上部にはｐ型電極のワイヤ７がワイヤボンドによってｐ型電極ボンディング部８と基板ｐ電極９との間に接続されており、ｎ型電極は基板６の電位であるアース電位になっている。そして、ＬＥＤ２の正電極から負電極へ、ワイヤ７，１０を通じて電流を流すことで、該ＬＥＤ２を発光させ、その光を励起光としてナノコラム４内のキャリアを励起し、電子と正孔とを発生させ、これが発光層まで拡散して発光層で再結合して、発光層におけるバンドギャップに対応する波長の光が発光することで、所望の波長、たとえば白色光に波長変換して出力する。ナノコラム４の発光波長は励起源であるＬＥＤ２の発光波長以下であり、ナノコラム４内部の光変換ロスを充分小さく、かつ後述するようにナノコラム４の本数を増加および／またはナノコラム４の１本当りの発光層の数を増加することによって、高効率の半導体発光素子を実現することができる。
【００６０】
図２は、前記ナノコラム４の作成方法を説明するための模式的な断面図である。先ず、図２（ａ）で示すように、成長基板であるＳｉ基板１１上に、ナノコラム４を、大量に植立するように成長させる。このナノコラム４の製造方法については、後に詳述する。これを、図２（ｂ）で示すように、アルコール１３を満たした容器１４に入れ、容器１４全体を超音波で振動させると、Ｓｉ基板１１からナノコラム４が剥れ（根元から折れ）、アルコール１３中に散在する。
【００６１】
次に、図２（ｃ）で示すように、アルコール１３を蒸発させると、容器１４の壁面１４ａにナノコラム４がへばり付く。続いて、この容器１４に液体状の前記保持部材５の材料を入れて、再び超音波振動を与えると、図２（ｄ）で示すように、容器１４の壁面１４ａにへばり付いていたナノコラム４は撹拌されて再び保持部材５中に散在する。その後、励起用の前記ＬＥＤ２が実装された基板６と型枠との間に、前記ＬＥＤ２を封止するように前記ナノコラム４を含有する保持部材５を流し込み、該ナノコラム４を含有する保持部材５を波長変換部材３としての形状に固化させることで、図１で示すような半導体発光装置１が完成する。
【００６２】
図３および図４は、前記ナノコラム４の製造工程を模式的に示す断面図である。本実施の形態では、ナノコラム４の形成にあたっては、フォトリソグラフィが用いられるが、その形成方法は本方法に限定されるものではなく、たとえば電子ビーム露光などの方法を用いてもよいことは言うまでもない。また、本実施の形態では、ナノコラム４の成長は、有機金属気相成長（ＭＯＣＶＤ）によって行うことを前提としているが、ナノコラム４の成長方法はこれに限定されるものではなく、分子線エピタキシー（ＭＢＥ）やハイドライド気相成長（ＨＶＰＥ）法等を用いてもナノコラム４が作製可能である。以下、特に断らない限り、ＭＯＣＶＤ装置を用いるものとする。
【００６３】
先ず、図３で示す例では、図３（ａ）で示すように、Ｓｉ（１１１）から成る基板１１上に、電子線蒸着によって、カタリスト材料層となるＡｕ薄膜２１が１ｎｍ蒸着される。次に、通常のリソグラフィ技術とエッチング技術とを用いて、図３（ｂ）で示すように、前記Ａｕ薄膜２１が、直径１００ｎｍの島状に、適宜間隔を開けてパターニングされる。
【００６４】
続いて、これをＭＯＣＶＤ装置に入れて温度を６２０℃に設定し、この温度を保持しながら、ジメチルジンク（Ｚｎ（ＣＨ３）２）とジメチルセレン（Ｓｅ（ＣＨ３）２）とを１００Ｔｏｒｒの圧力の水素ガスで搬送すると、図３（ｃ）で示すように、ジンク（Ｚｎ）とセレン（Ｓｅ）とはＡｕ薄膜２１の下のみに成長し、基板１１上にはジンクセレン（ＺｎＳｅ）の成長核が形成される。この温度を保持しながら、Ａｕ薄膜２１の下にＺｎＳｅ柱状結晶２４ａ（口径は６０〜１００ｎｍ）を２００ｎｍ成長させる。成長レートは約０．４μｍ／ｈｏｕｒである。
【００６５】
次に、供給ガスをジメチルジンク（Ｚｎ（ＣＨ３）２）とジメチルテルル（Ｔｅ（ＣＨ３）２）とに変え、成長温度も３８０℃に変えて、図３（ｄ）で示すように、ＺｎＳｅ柱状結晶２４ａ上にジンクテルル（ＺｎＴｅ）柱状結晶２４ｂを厚み５ｎｍ成長させ、これを量子井戸とする。バリア層としてはジンクセレン（ＺｎＳｅ）柱状結晶２４ｃを２０ｎｍ成長させる。上記工程を４０回繰返すことで、ジンクセレン（ＺｎＳｅ）とジンクテルル（ＺｎＴｅ）とが交互に４０層形成された長さ２μｍｎの柱状結晶アレイ２４が形成される（図３（ｄ）では、図面の簡略化のために、前記ＺｎＴｅ柱状結晶２４ｂは４層である）。
【００６６】
こうしてナノコラム２４の植立された基板１１に、前記図２で示す処理を行うことで、ナノコラム２４を切出し、前記ナノコラム４として使用することができる。図３で作成され、切出したナノコラム２４を図５で示す。ここで、ＺｎＳｅ柱状結晶２４ａ，２４ｃのバンドギャップは２．８２ｅＶ（波長換算４４０ｎｍ）で、ＺｎＴｅ柱状結晶２４ｂのバンドギャップは２．３９ｅＶ（波長換算５１９ｎｍ）であるから、前記ＬＥＤ２に、たとえば励起波長４３０ｎｍの青色ＬＥＤを使用して励起させることで、前記波長変換部材３は、波長５１９ｎｍの緑色光に変換することができる。さらに上記ＺｎＴｅ柱状結晶２４ｂに酸素原子（Ｏ）をドープしてＺｎＴｅ：Ｏ柱状結晶とすることで、Ｏが不純物発光センターとなって赤色光への変換を実現できる。さらにまた、それらにＬＥＤ２からのそのままの青色光を含めることで、白色光を得ることができる。
【００６７】
さらにもう一例を挙げると、上記と同様の製造方法で、ＺｎＳｅ柱状結晶２４ａ，２４ｃの代りに、ジンクセレンテルル（ＺｎＳｅＴｅ）を母体とする柱状結晶を作成することができる。ここで、ＺｎＳｅＴｅのバンドギャップを２．５８ｅＶ（波長換算４８０ｎｍ）とすることで、励起波長４８０ｎｍの青色ＬＥＤで励起することができ、発光層には前記ＺｎＴｅ柱状結晶２４ｂまたはＺｎＴｅ：Ｏ柱状結晶２を用いるとして、ジンクセレン（ＺｎＳｅ）をバリア層として用いたものよりストークスロスをより小さくし、さらに効率の良い白色光源を得ることができる。
【００６８】
また、図４で示す例では、図４（ａ）で示すように、Ｓｉ（１１１）から成る基板１１上に、ＭＢＥ成長によって、種結晶層となるＡｌＮ膜３１が５０ｎｍ蒸着される。具体的には、このＭＢＥ装置はＡｌのＫセル（以下Ａｌセルと呼ぶ）と、Ｎ２源から不活性なＮ２を活性化して導入できるＲＦプラズマセル（以下Ｎ２プラズマセルと呼ぶ）とを、少なくとも備えている。そして、最初にＳｉ（１１１）基板１１を真空中で１０００℃にて１０分間アニールし、その後Ｓｉ（１１１）基板１１を８００℃まで冷却する。次いで、真空度が７×１０−７Ｔｏｒｒになるように設定し、Ａｌの分子線を飛ばしつつ、Ｎ２プラズマセルのヒーター電源を４００ＷにしてこのセルにＮ２ガスを０．５ｓｃｃｍの流量で供給する。この時、Ｓｉ（１１１）基板１１表面が間違って窒化されないように、Ｎ２プラズマセルのシャッターを開ける１０秒前にＡｌセルを開ける。この状態で、Ａｌ分子線とＮ２プラズマ分子線とをＳｉ（１１１）基板１１に５分間照射すると、上述のようにＳｉ（１１１）基板１１上にＡｌＮ薄膜３１が５０ｎｍ成長する。次に、通常のリソグラフィ技術とエッチング技術とを用いて、図４（ｂ）で示すように、前記ＡｌＮ膜３１が、直径１００ｎｍの島状に、適宜間隔を開けてパターニングされる。
【００６９】
続いて、これをＭＯＣＶＤ装置に入れて温度を８００℃に設定し、Ｇａ／Ｎフラックス比を１よりはるかに小さな値、たとえば１／１０００にして供給すると、ＡｌＮ薄膜３１表面にはＧａとＮが吸着する。この吸着したＧａとＮとはＡｌＮ薄膜３１上で互いに結合して、ＧａＮ単結晶を形成する。この吸着したＧａＮ単結晶はＡｌＮ薄膜３１を種結晶として垂直方向に成長し、図４（ｃ）で示すように、ＡｌＮ薄膜３１上にのみＧａＮ柱状結晶３４が成長する。このＧａＮ柱状結晶３４の成長時に、図４（ｄ）で示すように、最初にＳｉをドーピング、もしくはノンドープとすることによってｎ型層３４ａにし、その後、ＩｎをドープしたＩｎＧａＮ層とノンドープのＧａＮ層とを４層積層させて活性層３４ｂを形成する。その後、再びＳｉをドーピング、もしくはノンドープとすることによってｎ型層３４ｃを形成する。こうしてナノコラム３４の植立された基板１１に、前記図２で示す処理を行うことで、ナノコラム３４を切出し、前記ナノコラム４として使用することができる。
【００７０】
なお、基板１１はシリコン（Ｓｉ）に限らず、サファイア、炭化珪素（ＳｉＣ）、窒化アルミニウム（ＡｌＮ）、酸化アルミニウム（Ａｌ２Ｏ３）、酸化シリコン（ＳｉＯ２）、酸化亜鉛（ＺｎＯ）等が使用されてもよい。また、ナノコラム４の結晶も、ＧａＮやＺｎＳｅに限らず、その他の材料についても当てはまることは言うまでもない。
【００７１】
ただし、化合物半導体材料および添加物材料ならびに前記カタリスト材料層は、カタリスト材料層が化合物半導体材料および添加物材料を溶解して取込み、かつそれらが合成物を作らない材料に選ばれる必要がある。たとえば、カタリスト材料層としては、Ｎｉ，Ｃｕ，Ｆｅ，Ａｕなどであり、化合物半導体材料としては、Ｇａ，Ｎ，Ｉｎ，Ａｌなどであり、添加物材料としては、Ｍｇ，Ｓｉなどである。また、カタリスト材料層の薄膜は、材料を取込むカタリスト材料層としての機能を発揮することができる厚さ、たとえば数原子層から、取込んだ材料が拡散することができる厚さ、たとえば２０ｎｍに形成され、好ましくは１〜５ｎｍである。
【００７２】
このようにして、所望とする形状のナノコラム４を多量に作成することができる。そして、カタリスト材料層となるＡｕ薄膜２１または種結晶層となるＡｌＮ薄膜３１を、成長させるべき柱径に対応した形状にパターニングしておくことで、それぞれの発光波長などを調整することができる。また、前記ＺｎＴｅ柱状結晶２４ｂや活性層３４ｂの組成が相互に異なるように作成したナノコラム２４，３４を、前記容器１４中で複数種類混合することで、また前記ＺｎＴｅ柱状結晶２４ｂの場合には１本で複数の組成に形成しておくことでも、前述のように白色光等、任意の演色特性を得ることができる。照明分野では色味は重要な仕様の一つであり、このようにして、これを自由にデザインすることが可能になる。
【００７３】
本実施の形態では、励起光源としてＬＥＤ２を用いたが、励起光源としてレーザを用いても上記の半導体発光素子１を実現できることは明らかである。このように構成された半導体発光素子１を１または複数組基体に取付け、電源やその制御装置に、必要に応じて安定器や昇降圧のための構成なども前記基体に取付け、適宜導光部材や意匠でカバーされて照明装置が完成する。
【００７４】
以上のように本実施の形態の半導体発光装置１は、ＬＥＤ２をドーム状の波長変換部材３に内包し、前記ＬＥＤ２から放射された光を所望の波長に変換して出射するようにした半導体発光装置において、前記波長変換部材３を、半導体層中に１または複数の発光層（ＺｎＴｅ柱状結晶２４ｂ、活性層３４ｂ）を有するナノコラム２４，３４を、透明な保持部材５に含有させて形成する。そして、前記ナノコラム２４，３４が、励起光を発生するＬＥＤ２と同様な半導体から成り、さらに保持部材５も、ＳＯＧ、ＳｉＯ２、もしくはエポキシ樹脂、好ましくはシリコーン樹脂やガラス（水ガラス）などの透明絶縁物から成り、どちらも高温に耐え、しかもＬＥＤ２が紫外光等の波長の短い励起光を発生しても、それによる劣化も少ない。これによって、前記波長の短い励起光を使用することで演色性を向上しても、照明用途での寿命を満足することができる。
【００７５】
また、本実施の形態の半導体発光装置１は、ナノコラム４を用いる半導体発光装置において、従来のようにナノコラムの長手方向の両側に電極を設け、ｐ型層、活性層、ｎ型層に電流を流して発光させるのではなく、前記ナノコラム４をシリコンなどの成長基板１１から分離し、透明な保持部材５中に含有させて、ＬＥＤ２に被せて波長変換部材３として使用するので、ナノコラム４に電極を形成する工程を無くし、ナノコラムＬＥＤの電極形成工程の困難さを回避することができる。また、ナノコラム４の直径については１００μｍ程度でも充分効果を発揮し、たとえば直径３ｎｍ以下という制限は一切必要ないので、量子ドットのような製造が困難で高コストな技術を用いる必要はない。こうして、安価で安定的に製造可能な半導体発光装置を実現することができる。
【００７６】
さらにまた、本実施の形態の半導体発光装置１では、半導体発光素子をＬＥＤまたは半導体レーザ（上述の例ではＬＥＤ２）とし、その発光波長を、青または紫外（上述の例では青）としている。ここで、現在、III族窒化物による発光ダイオードまたは半導体レーザは他の波長に比べて高効率のものが得られており、効率の高い励起波長は青色である。したがって、このような励起源（ＬＥＤ２）と、それによって励起され、緑および赤の波長を発光する前記ナノコラム４とを組合わせることによって、前記演色性に加えて、高効率な白色光源を得ることができ、照明分野では極めて有効な光源となる。
【００７７】
また、本実施の形態の半導体発光装置１では、前述のようにナノコラム２４，３４はＬＥＤ２からの光によって励起されるので、通常のナノコラムのようにｐ，ｎの異なる導電形式の半導体層で発光層を挟む必要はなく、前記発光層（ＺｎＴｅ柱状結晶２４ｂ、活性層３４ｂ）を単一極性の半導体層（ＺｎＳｅ柱状結晶２４ａ，２４ｃ、ｎ型層３４ａ，３４ｃ）で挟んだ構造とするので、ダブルヘテロ構造の多重量子井戸構造などの発光層を、１本のナノコラム２４，３４内に、複数、容易に作製することができ、発光効率を上げることができる。
【００７８】
さらにまた、本実施の形態の半導体発光装置１では、前記半導体層（ＺｎＳｅ柱状結晶２４ａ，２４ｃ、ｎ型層３４ａ，３４ｃ）の単一極性をｎ型とするので、III−Ｖ族化合物半導体、II−ＶＩ族化合物半導体を用いる場合に、ｐ型よりも励起されたキャリアの寿命が長く、したがって発光層（ＺｎＴｅ柱状結晶２４ｂ、活性層３４ｂ）へ拡散するキャリア数も多くなり、発光効率を上げることができる。
【００７９】
ここで、前述の従来技術とは別に、特開２００５−２２８９３６号公報では、サファイア基板上に、ｎ型ＧａＮバッファ層を形成した後、アレイ状に配列された多数の前記柱状結晶構造体（ナノコラム）を形成しており、そのＧａＮナノコラム間に、柱状結晶構造の保護等のために透明絶縁物層を埋め込んだ後、透明電極および電極パッドが成膜されて構成されている。特にＧａＮナノコラムは、ｎ型ＧａＮナノコラム、ＩｎＧａＮ量子井戸、ｐ型ＧａＮナノコラムから構成されている。このナノコラムを用いれば、バルク結晶が有する貫通転位をほとんど無くすまでに低減することができ、前記貫通転位による非発光再結合が減少して、発光効率を向上している。
【００８０】
しかしながら、この従来技術では、基板上にナノコラムを形成した後、ｐ型ＧａＮナノコラム上に電極を形成しようとして、材料を蒸着すると、ＩｎＧａＮ量子井戸を挟んで、前記ｐ型ＧａＮナノコラムとｎ型ＧａＮナノコラムとが短絡してしまう可能性がある。このため、電極形成の前に、ＳＯＧ、ＳｉＯ２、もしくはエポキシ樹脂などから成る前記透明絶縁物がナノコラムの間に埋め込まれている。しかしながら、それらの絶縁物を、１００ｎｍ程度というごく僅かなナノコラムアレイの間隙に、均一かつ所望の深さまで埋め込むのは極めて困難である。具体的にこの従来技術では、直径７０ｎｍ、高さ１μｍ程度のナノコラムを作製しているが、間隙のアスペクト比（深さ／直径）は１０を超える値になる。これをＣＶＤなどを用いて完全に埋めるのは極めて困難であり、この従来技術では液体状にしたものをスピンコーティングして透明絶縁層を形成しているが、表面張力が働いて上手く間隙中に入れ込むことは困難である。
【００８１】
また、特開２００６−１０４４１１号公報のように柱状結晶構造体を従来の蛍光体の代替として用いるものもある。しかしながら、この従来技術は、柱状結晶の直径が３ｎｍ以下、発光領域の長さが３ｎｍ以下という構成であり、形状は柱状結晶構造体を用いているものの、本質的には量子ドットと呼ぶべきものである。すなわちこの従来技術の意味するところは、本来は直径３ｎｍ、長さ３ｎｍの量子サイズ効果を有する量子ドットのみを発光素子として作製したいのだが、それそのものだけを作製できないために柱状結晶構造体を利用してその中に量子ドットを実現したものである。しかしながら、それでも直径３ｎｍの柱状結晶構造を作製するのは非常に困難であり、製造コストも高価にならざるを得ず、たとえ量産したとしても非常に高価で、一般照明に用いることはできない。
【００８２】
ここで、量子ドットは１次元量子井戸を形成し、ナノコラムの量子井戸は２次元量子井戸であるということで異なる。一般的に、キャリアの波動関数の閉じ込めという意味では、１次元の方が優れていると考えられており、すなわちキャリアが同じ場所に閉じ込められると、再結合する確率がより高くなり、発光効率が上がると考えられる。したがって、単純に理論的に再結合効率を考えれば、量子ドットの方が高いと言えるかもしれない。しかしながら、工業製品として考えると、プロセスが複雑で、コストが高くなる点が決定的にマイナスである。詳しくは、本発明のようなナノコラム蛍光体でも、実用化しようとすると擬集の問題など難しい問題が存在するのに対して、量子ドットでは、上記のような直径３ｎｍのコラムの成長をどうするのかというより大きな難問がある。したがって、上記従来技術は、アイデアとしては不可能ではないかも知れないが、実用化という意味では、ナノコラムの比ではない。
【図面の簡単な説明】
【００８３】
【図１】本発明の実施の一形態に係る半導体発光素子の構造を示す模式的な断面図である。
【図２】本発明の実施の一形態に係るナノコラムの作成方法を説明するための模式的な断面図である。
【図３】ナノコラムの製造工程の一例を模式的に示す断面図である。
【図４】ナノコラムの製造工程の他の例を模式的に示す断面図である。
【図５】本発明の実施一形態のナノコラムの側面図である。
【符号の説明】
【００８４】
１    半導体発光素子
２    ＬＥＤ
３    波長変換部材
４，２４，３４    ナノコラム
５    保持部材
６    基板
７，１０    ワイヤ
１１    Ｓｉ基板
１４    容器
２１    Ａｕ薄膜
２４ａ，２４ｃ    ＺｎＳｅ柱状結晶
２４ｂ  ＺｎＴｅ柱状結晶
３１    ＡｌＮ膜
３４ａ，３４ｃ    ｎ型層
３４ｂ  活性層
【図１】
2009140975.tif 000003
【図２】
2009140975.tif 000004
【図３】
2009140975.tif 000005
【図４】
2009140975.tif 000006
【図５】
2009140975.tif 000007